(57)【特許請求の範囲】
【請求項１】
表裏２層の表面層、及び該表面層の間に形成される中間層を有する積層シートであって、前記表面層が、以下に示す成分（Ａ）１００重量部に対して成分（Ｃ）２〜６０重量部を配合してなるプロピレン重合体組成物（Ｉ）からなり、前記中間層が成分（Ｂ）１００重量部に対して成分（Ｃ）２〜１００重量部を配合してなるプロピレン重合体組成物（ＩＩ）からなることを特徴とする、プロピレン重合体積層シート。
成分（Ａ）：ＭＦＲが０．５〜５０ｇ／１０分のプロピレン重合体。
成分（Ｂ）：ＭＦＲが０．１〜３０ｇ／１０分であってエチレン含量が１〜３０重量％のプロピレン・エチレンブロック共重合体。
成分（Ｃ）：密度が０．８５０〜０．９２５ｇ／ｃｍ3、ＭＦＲが０．５〜３０ｇ／１０分、及び重量平均分子量を数平均分子量で除した値が１．４〜３．５であってエチレン含量が９９〜５０重量％のエチレン・α−オレフィンランダム共重合体。
【請求項２】
前記プロピレン・エチレンブロック共重合体のキシレン可溶分が０．５〜２０重量％であって、該キシレン可溶分を前記プロピレン・エチレンブロック共重合体のエチレン含量で除した値が１以下であることを特徴とする、請求項１記載のプロピレン重合体積層シート。
【請求項３】
前記エチレン・α−オレフィンランダム共重合体が、メタロセン系触媒を用いて重合されたものであることを特徴とする、請求項１又は２記載のプロピレン重合体積層シート。
【請求項４】
前記プロピレン重合体組成物（Ｉ）及びプロピレン重合体組成物（ＩＩ）の少なくとも一方に、核剤が、該プロピレン重合体組成物１００重量部に対し０．０３〜１重量部の割合で配合されていることを特徴とする、請求項１〜３のいずれかに記載のプロピレン重合体積層シート。
【請求項５】
全シート厚みが０．１〜３ｍｍであって、かつ表裏２層の表面層の厚みの合計が該全シート厚みに対して２〜７０％の割合である、請求項１〜４のいずれかに記載のプロピレン重合体積層シート。
【発明の詳細な説明】
【０００１】
【発明の属する技術分野】
本発明は、耐衝撃性、透明性、及び剛性に優れたプロピレン重合体積層シートに関する。
【０００２】
【従来の技術】
ポリオレフィン、特にプロピレン重合体は、成形性、光沢に優れ、また、衛生性や耐熱性にも優れていることから、ポリスチレン、ポリ塩化ビニル、ポリエステル等の他の熱可塑性樹脂と同様にシートに加工され、食品、文具、生活用品等の各種包装用途に使用されている。
【０００３】
このような包装用途においては、内容物の保護のために耐衝撃性が求められ、特に食品包装分野においては、冷凍食品が多く使用されていることから低温時の耐衝撃性が求められる。また、外観への要求が大きく、特に内容物がよく見える透明性に優れた製品が求められる。
【０００４】
プロピレン重合体の耐衝撃性を改良する方法として、プロピレン・エチレンランダム或いはブロック共重合体を使用する方法がある。
しかしながら、プロピレン・エチレンランダム共重合体を使用すると、耐衝撃性の改良効果が少ないばかりか製品の剛性が低下し、プロピレン・エチレンブロック共重合体を使用すると透明性が低下する。よって、耐衝撃性、剛性及び透明性をすべて兼ね備えたプロピレン樹脂材料からなる製品の開発が望まれている。
【０００５】
【発明が解決しようとする課題】
本発明は、プロピレン樹脂材料を用いた、耐衝撃性、透明性、剛性のいずれにも優れた包装材料等に適したシート状成形品を提供することを課題とする。
【０００６】
【課題を解決するための手段】
本発明者らは、このような状況に鑑み鋭意研究を重ねた結果、特定のポリオレフィン重合体を用いた組成物を使用して積層構造とすることにより、上記課題を解決しうることを見出し、本発明に到達した。
【０００７】
すなわち、本発明は、表裏２層の表面層、及び該表面層の間に形成される中間層を有する積層シートであって、前記表面層が、以下に示す成分（Ａ）１００重量部に対して成分（Ｃ）２〜６０重量部を配合してなるプロピレン重合体組成物（Ｉ）からなり、前記中間層が成分（Ｂ）１００重量部に対して成分（Ｃ）２〜１００重量部を配合してなるプロピレン重合体組成物（ＩＩ）からなることを特徴とする、プロピレン重合体積層シートを提供する。
【０００８】
成分（Ａ）：ＭＦＲが０．５〜５０ｇ／１０分のプロピレン重合体。
成分（Ｂ）：ＭＦＲが０．１〜３０ｇ／１０分であってエチレン含量が１〜３０重量％のプロピレン・エチレンブロック共重合体。
成分（Ｃ）：密度が０．８５０〜０．９２５ｇ／ｃｍ3、ＭＦＲが０．５〜３０ｇ／１０分、及び重量平均分子量を数平均分子量で除した値が１．４〜３．５であってエチレン含量が９９〜５０重量％のエチレン・α−オレフィンランダム共重合体。
【０００９】
また、本発明は、前記プロピレン・エチレンブロック共重合体のキシレン可溶分が０．５〜２０重量％であって、該キシレン可溶分を前記プロピレン・エチレンブロック共重合体のエチレン含量で除した値が１以下であることを特徴とする、前記プロピレン重合体積層シートを提供する。
【００１０】
また、本発明は、前記エチレン・α−オレフィンランダム共重合体が、メタロセン系触媒を用いて重合されたものであることを特徴とする前記プロピレン重合体積層シートを提供する。
【００１１】
また、本発明は、前記プロピレン重合体組成物（Ｉ）及びプロピレン重合体組成物（ＩＩ）の少なくとも一方に、核剤が、該プロピレン重合体組成物１００重量部に対し０．０３〜１重量部の割合で配合されていることを特徴とする前記プロピレン重合体積層シートを提供する。
【００１２】
また、本発明は、全シート厚みが０．１〜３ｍｍであって、かつ表裏２層の表面層の厚みの合計が該全シート厚みに対して２〜７０％の割合である前記プロピレン重合体積層シートを提供する。
【００１３】
【発明の実施の形態】
以下、本発明の実施の形態について説明する。
本発明のプロピレン重合体積層シートは、少なくとも表裏２層の表面層及び中間層を有する積層シートであって、前記表面層が、成分（Ａ）と成分（Ｃ）とを配合してなるプロピレン重合体組成物（Ｉ）からなり、前記中間層が成分（Ｂ）と成分（Ｃ）とを配合してなるプロピレン重合体組成物（ＩＩ）からなることを特徴とする。
【００１４】
（１）成分（Ａ）
本発明で表面層に用いられる成分（Ａ）はプロピレン重合体である。プロピレン重合体は、プロピレン単独、或いはプロピレン含量が９５重量％以上の、好ましくは９７重量％以上のプロピレンとエチレン、ブテン−１、ペンテン−１、ヘキセン−１、４−メチル−ペンテン−１等のα−オレフィンとのランダム又はブロック共重合体である。これらの中でもプロピレン単独重合体を用いることが好ましい。
【００１５】
前記プロピレン重合体は、ＪＩＳ−Ｋ７２１０（２３０℃、２．１６ｋｇ荷重）に準拠して測定されたＭＦＲ（メルトフローレート）が０．５〜５０ｇ／１０分、好ましくは０．７〜３０ｇ／１０分、さらに好ましくは１〜２０ｇ／１０分である。ＭＦＲが上記範囲を上回ると衝撃強度が不足し、ＭＦＲが上記範囲を下回ると成形加工時に流動不良となる。
【００１６】
（２）成分（Ｂ）
本発明で中間層に用いられる成分（Ｂ）は、プロピレン・エチレンブロック共重合体である。このプロピレン・エチレンブロック共重合体は、エチレン含量（すなわちその全構成単位におけるエチレン単位の割合）が１〜３０重量％、好ましくは２〜２５重量％、さらに好ましくは３〜２０重量％である。エチレン含量が上記範囲を下回ると衝撃強度が不足し、エチレン含量が上記範囲を上回ると剛性が不足する。なお、共重合体中の各構成単位の含量は、13Ｃ−ＮＭＲ（核磁気共鳴法）を用いて測定される値である。
【００１７】
また、前記プロピレン・エチレンブロック共重合体は、ＪＩＳ−Ｋ７２１０（２３０℃、２．１６ｋｇ荷重）に準拠して測定されたＭＦＲ（メルトフローレート）が０．１〜３０ｇ／１０分、好ましくは０．２〜１０ｇ／１０分、さらに好ましくは０．３〜５ｇ／１０分である。ＭＦＲが上記範囲を上回ると衝撃強度が不足し、ＭＦＲが上記範囲を下回ると成形加工時に流動不良となる。
【００１８】
また、前記プロピレン・エチレンブロック共重合体は、好ましくはキシレン可溶分（キシレン溶解成分量）が０．５〜２０重量％、より好ましくは１〜１５重量％、さらに好ましくは１．５〜１０重量％である。キシレン可溶分が上記範囲を上回ると剛性が不足し、キシレン可溶分が上記範囲を下回ると衝撃強度が不足する場合がある。
【００１９】
ここで、キシレン可溶分とは、プロピレン重合体を沸騰キシレンで溶解後冷却し、析出物を除いて残された成分の量をいい、もとのプロピレン重合体に対する重量百分率で表す。
【００２０】
また、前記プロピレン・エチレンブロック共重合体は、キシレン可溶分を前記エチレン含量で除した値が１以下、好ましくは０．９以下、さらに好ましくは０．８以下であることが好ましい。この値が上記範囲を上回ると透明性が不足する。
【００２１】
このような物性を有する上記プロピレン・エチレンブロック共重合体の製造方法としては、スラリー法、溶液法、気相法等が挙げられる。
【００２２】
（３）成分（Ｃ）
本発明で表面層及び中間層に用いられる成分（Ｃ）は、エチレン・α−オレフィンランダム共重合体である。このエチレン・α−オレフィンランダム共重合体は、好ましくはエチレンと炭素数３〜１８のα−オレフィンとの共重合体である。
【００２３】
炭素数３〜１８のα−オレフィンとしては、具体的にはプロピレン、ブテン−１、ペンテン−１、ヘキセン−１、オクテン−１、ヘプテン−１、４−メチルペンテン−１、４−メチルヘキセン−１、４，４−ジメチルペンテン−１等を挙げることができる。
【００２４】
これらのうち、より好ましいものは炭素数４〜１２、特に好ましいものは炭素数６〜１０のα−オレフィンである。これらのα−オレフィンは、１種又は２種以上を組み合わせて用いることができる。
【００２５】
前記エチレン・α−オレフィンランダム共重合体中のα−オレフィン含量（全構成単位中におけるα−オレフィン単位の割合）は、１〜５０重量％、好ましくは５〜３０重量％、特に好ましくは１０〜３０重量％であり、エチレン含量（全構成単位中におけるエチレン単位の割合）は９９〜５０重量％、好ましくは９５〜７０重量％、特に好ましくは９０〜７０重量％である。
【００２６】
前記エチレン・α−オレフィンランダム共重合体は、ＪＩＳ−Ｋ７１１２（２３℃）に準拠して測定された密度が０．８５０〜０．９２５ｇ／ｃｍ3、好ましくは０．８８０〜０．９２０ｇ／ｃｍ3、さらに好ましくは０．８９０〜０．９１８ｇ／ｃｍ3である。密度が上記範囲を上回ると耐衝撃性が不足し、密度が上記範囲を下回ると剛性が不足する。
【００２７】
また、前記エチレン・α−オレフィンランダム共重合体は、ＪＩＳ−Ｋ７２１０（１９０℃、２．１６ｋｇ荷重）に準拠して測定されたＭＦＲが０．５〜３０ｇ／１０分、好ましくは０．８〜２０ｇ／１０分、さらに好ましくは１〜１５ｇ／１０分である。ＭＦＲが上記範囲を上回ると耐衝撃性が不良となり、ＭＦＲが上記範囲未満では成形加工時に流動不良となる。
【００２８】
さらに、前記エチレン・α−オレフィンランダム共重合体は、ゲルパーミエーションクロマトグラフィーで測定された重量平均分子量（Ｍｗ）を数平均分子量（Ｍｎ）で除した値（Ｍｗ／Ｍｎ：以下、「Ｑ値」という）が１．４〜３．５、好ましくは１．７〜３．３である。Ｑ値がこの範囲を下回ると成形加工時の圧力が高くなって好ましくない。Ｑ値がこの範囲を上回ると透明性が不足する。
【００２９】
本発明のエチレン・α−オレフィンランダム共重合体としては、メタロセン系触媒を用いて主成分のエチレンと従成分のα一オレフィンとを共重合させて得られるものが特に好ましい。
【００３０】
具体的には、特開昭５８−１９３０９号、特開昭５９−９５２９２号、特開昭６０−３５００５号、特開昭６０−３５００６号、特開昭６０−３５００７号、特開昭６０−３５００８号、特開昭６０−３５００９号、特開昭６１−１３０３１４号、特開平３−１６３０８８号の各公報、ヨーロッパ特許出願公開第４２０，４３６号明細書、米国特許第５，０５５，４３８号明細書、および国際公開公報ＷＯ９１／０４２５７号明細書等に記載されているメタロセン触媒もしくはメタロセン／アルモキサン触媒を用いる方法にて重合して得られたもの、又は、例えば国際公開公報ＷＯ９２／０７１２３号明細書等に開示されているようなメタロセン化合物と、該メタロセン化合物と反応して安定なイオンとなる化合物とからなる触媒を使用して重合して得られたものを挙げることができる。
【００３１】
ここで、上述したメタロセン化合物と反応して安定なイオンとなる化合物としては、カチオンとアニオンのイオン対から形成されるイオン性化合物又は親電子性化合物であって、メタロセン化合物と反応して安定なイオンとなって重合活性種を形成するものが挙げられる。
【００３２】
このうち、イオン性化合物としては下記式（ｉ）で表されるものが挙げられる。なお、式（ｉ）中、ｍは１以上の整数である。
【００３３】
【化１】
［Ｑ］m+［Ｙ］m-    ・・・（ｉ）
【００３４】
式（ｉ）中、Ｑはイオン性化合物のカチオン成分である。具体的には、カルボニウムカチオン、トロピリウムカチオン、アンモニウムカチオン、オキソニウムカチオン、スルホニウムカチオン、ホスホニウムカチオン等が挙げられ、更には、それ自身が還元され易い金属の陽イオンや有機金属の陰イオン等も挙げることができる。
【００３５】
これらのカチオンは、特表平１−５０１９５０号公報等に開示されているようなプロトンを与えることができるカチオンだけでなく、プロトンを与えないカチオンでもよい。
【００３６】
これらのカチオンの具体例としては、トリフェニルカルボニウム、ジフェニルカルボニウム、シクロヘプタトリエニウム、インデニウム、トリエチルアンモニウム、トリプロピルアンモニウム、トリブチルアンモニウム、Ｎ，Ｎ−ジメチルアンモニウム、ジプロピルアンモニウム、ジシクロヘキシルアンモニウム、トリフェニルホスホニウム、トリメチルホスホニウム、トリ（ジメチルフェニル）ホスホニウム、トリ（メチルフェニル）ホズホニウム、トリフェニルスルホニウム、トリフェニルオキソニウム、トリエチルオキソニウム、ピリリウム、銀イオン、金イオン、白金イオン、パラジウムイオン、水銀イオン、フェロセニウムイオン等が挙げられる。
【００３７】
また、式（ｉ）中、Ｙはイオン性化合物のアニオン成分であり、メタロセン化合物と反応して安定なアニオンとなる成分であって、有機ホウ素化合物アニオン、有機アルミニウム化合物アニオン、有機ガリウム化合物アニオン、有機リン化合物アニオン、有機ヒ素化合物アニオン、有機アンチモン化合物アニオン等が挙げられる。
【００３８】
具体的には、テトラフェニルホウ素、テトラキス（３，４，５−トリフルオロフェニル）ホウ素、テトラキス（３，５−ジ（トリフルオロメチル）フェニル）ホウ素、テトラキス（３，５−（ｔ−ブチル）フェニル）ホウ素、テトラキス（ペンタフルオロフェニル）ホウ素、テトラフェニルアルミニウム、テトラキス（３，４，５−卜リフルオロフェニル）アルミニウム、テトラキス（３，５−ジ（トリフルオロメチル）フェニル）アルミニウム、テトラキス（３，５−ジ（ｔ−ブチル）フェニル）アルミニウム、テトラキス（ペンタフルオロフェニル）アルミニウム、テトラフェニルガリウム、テトラキス（３，４，５−トリフルオロフェニル）ガリウム、テトラキス（３，５−ジ（トリフルオロメチル）フェニル）ガリウム、テトラキス（３，５−ジ（ｔ−ブチル）フェニル）ガリウム、テトラキス（ペンタフルオロフェニル）ガリウム、テトラフェニルリン、テトラキス（ペンタフルオロフェニル）リン、テトラフェニルヒ素、テトラキス（ペンタフルオロフェニル）ヒ素、テトラフェニルアンチモン、テトラキス（ペンタフルオロフェニル）アンチモン、デカボレート、ウンデカボレート、カルバドデカボレート、デカクロロデカボレート等が挙げられる。
【００３９】
前記親電子性化合物としては、ルイス酸化合物として知られているもののうち、メタロセン化合物と反応して安定なイオンとなって重合活性種を形成するものであり、種々のハロゲン化金属化合物や固体酸として知られている金属酸化物等が挙げられる。具体的には、ハロゲン化マグネシウムやルイス酸性無機化合物等が例示される。
【００４０】
これらの触媒成分は、適宜、無機固体担体、有機固体担体等に担持して使用することもできる。担持の例としては、特開昭６１−２９６００８、特開平１−１０１３１５、特開平５−３０１９１７等に記載されている方法が挙げられる。
【００４１】
これらの触媒を用いた共重合の方法としては、気相法、スラリー法、高圧イオン重合法、溶液法等を挙げることができる。
【００４２】
（４）プロピレン重合体組成物
本発明で表面層を構成するプロピレン重合体組成物（Ｉ）は、上記成分（Ａ）であるプロピレン重合体１００重量部に対し、上記成分（Ｃ）であるエチレン・α−オレフィンランダム共重合体を２〜６０重量部、好ましくは３〜５０重量部、さらに好ましくは４〜４０重量部配合してなるものである。前記エチレン・α−オレフィンランダム共重合体の配合量が上記範囲を下回ると耐衝撃性が不足し、配合量が上記範囲を上回ると剛性が不足する。
【００４３】
本発明で中間層を構成するプロピレン重合体組成物（ＩＩ）は、上記成分（Ｂ）であるプロピレン・エチレンブロック重合体１００重量部に対し、上記成分（Ｃ）であるエチレン・α−オレフィンランダム共重合体を２〜１００重量部、好ましくは３〜８０重量部、さらに好ましくは４〜６０重量部配合してなるものである。前記エチレン・α−オレフィンランダム共重合体の配合量が上記範囲を下回ると耐衝撃性が不足し、配合量が上記範囲を上回ると剛性が不足する。
【００４４】
また、本発明においては、上記プロピレン重合体組成物（Ｉ）及びプロピレン重合体組成物（ＩＩ）の少なくとも一方に、核剤が配合されているのが好ましい。核剤はプロピレン重合体組成物（Ｉ）及びプロピレン重合体組成物（ＩＩ）のいずれか一方のみに配合されていても良く、また両方に同時に配合されていてもよい。
【００４５】
ここで用いられる核剤としては、芳香族カルボン酸金属塩、芳香族燐酸金属塩、ソルビトール系誘導体、ロジンの金属塩等が挙げられる。これらの核剤の中では、Ｐ−ｔ−ブチル安息香酸アルミニウム、燐酸２，２’−メチレンビス（４，６−ジ−ブチルフェニル）ナトリウム、燐酸２，２’−メチレンビス（４，６−ジ−ブチルフェニル）アルミニウム、ｐ−メチル−ベンジリデンソルビトール、ｐ−エチル−ベンジリデンソルビトール、ロジンのナトリウム塩等が好適である。
【００４６】
前記核剤の配合割合は、前記プロピレン重合体組成物［プロピレン重合体組成物（Ｉ）又は（ＩＩ）］１００重量部に対して０．０３〜１重量部、好ましくは０．０５〜０．８重量部、さらに好ましくは０．０７〜０．６重量部である。核剤の配合割合が上記範囲を下回ると剛性が不足し、上記範囲を上回ると透明性の低下が起こるほかに、さらに剛性の向上を図ることができず、単にコストの上昇を招くだけとなる。
【００４７】
また、本発明で用いられる上記プロピレン重合体組成物（Ｉ）及びプロピレン重合体組成物（ＩＩ）には、上述した成分に加えて、さらに他の付加的成分を、本発明の効果を著しく損なわない範囲で任意に配合することができる。
【００４８】
このような任意成分としては、通常のポリオレフィン樹脂材料に使用される酸化防止剤、透明化剤、光安定剤、紫外線吸収剤、滑剤、アンチブロッキング剤、帯電防止剤、防曇剤、中和剤、金属不活性剤、着色剤、分散剤、過酸化物、充填剤、蛍光増白剤等が挙げられる。また、本発明で用いられる上記重合体成分以外の樹脂や、エラストマー等を配合することもできる。
【００４９】
これらの任意成分は各々単独で、又は２種以上を適宜組み合わせて用いることができる。また、該任意成分は、目的とするプロピレン重合体組成物もしくは成形体を製造するまでのいずれの段階で配合してもよい。
【００５０】
上記必須成分及び所望により用いられる任意成分は、各々直接成形機に投入して成形に供することもできるが、一般には、予め各成分を溶融混練して組成物、好ましくはペレット状組成物とし、これを成形用材料として使用するのが望ましい。
【００５１】
溶融混練については、例えば粉末状、ペレット状等の形状の各成分を一軸又は二軸の押出機、ヘンシェルミキサー、スーパーミキサー、Ｖブレンダー、タンブラーミキサー、リボンブレンダー、バンバリーミキサー、ニーダーブレンダー、ブラベンダープラストグラフ、小型バッチミキサー、連続ミキサー、ミキシングロール等の混練機を使用して行う。混練温度は、一般に１８０〜２７０℃で行われる。また、混練機は上述したものを二種以上組み合わせて用いることもできる。
【００５２】
（５）積層シート
本発明のプロピレン重合体積層シートは、上述した重合体組成物からなる表裏２層の表面層と中間層とを少なくとも含む積層体である。すなわち、表面層、中間層、及びもう一方の表面層（裏面層）から構成される三層構造（表面層／中間層／裏面層）の積層体によって基本的に形成されている。
【００５３】
前記積層体は、上述した三層のみからなるものであってもよいが、さらにこれら表面層と中間層との間に、及び／又は、中間層と裏面層（もう一方の表面層）との間に他の樹脂層を設け、例えば４層構造、５層構造、或いは７層以上の構造の積層体としてもよい。また、前記表面層のさらに外側の表面等に他の層を設けることもできる。
【００５４】
このように、本発明の積層シートには、本発明の必須構成層以外に他の任意層を、本発明の効果を著しく損なわない範囲内で追加することができる。本発明で設けることのできる他の任意層としては、再生樹脂層、ガスバリヤー性樹脂層、接着性樹脂層、ヒートシール性樹脂層、イージーピール性樹脂層、保香性樹脂層等を挙げることができる。
【００５５】
本発明のプロピレン重合体積層シートは、好ましくは、全シート厚みが０．１〜３ｍｍである。また、表裏２層の表面層の厚みの合計が該全シート厚みに対して、２〜７０％、より好ましくは５〜６０％、特に好ましくは７〜５０％の割合で形成されていることが望ましい。全シート厚みが上記範囲を下回ると剛性が不足し、上記範囲を上回ると透明性が損なわれる傾向がある。また、表面層の厚みの合計が上記範囲を下回ると積層シートの厚みがコントロールし難くなる傾向があり、また、表面層の厚み合計が上記範囲を上回ると衝撃強度が不足する。
【００５６】
本発明のプロピレン重合体積層シートの製造方法としては、通常の成形加工法を採用することができる。例えば、Ｔダイ法、インフレーション法、カレンダーロール法等の共押出成形機を利用して製造することができる。
【００５７】
より具体的な例を挙げて共押出Ｔダイ成形機による製造方法を説明すると、各層の押出機に本発明で用いるプロピレン重合体組成物を投入し、２００〜２８０℃の温度で加熱溶融混練後、フィードブロックで積層構造にし、Ｔダイのダイリップより膜状に押し出し、エアーナイフ法やエアーチャンバー法、ポリシングロール法、スイングロール法、ベルトキャスト法、水冷法等で積層溶融膜を挟圧冷却して、引取機で引き取り、積層シートを製造する。
【００５８】
本発明のプロピレン重合体積層シートは、シートのまま使用することもできるが、さらに通常の差圧を利用した真空、圧空、プラグアシスト成形機等を利用して容器に成形加工することもできる。
【００５９】
【実施例】
以下に、実施例を挙げて本発明を具体的に説明するが、本発明はこれらの実施例にのみ限定されるものではない。なお、以下の実施例における各種物性等の測定法及び評価法は次の通りである。
【００６０】
（１）ＭＦＲ
プロピレン重合体及びプロピレン・エチレンブロック共重合体については、ＪＩＳ−Ｋ７２１０（２３０℃、２．１６ｋｇ荷重）に準拠して測定した。エチレン・α−オレフィンランダム共重合体については、ＪＩＳ−Ｋ７２１０（１９０℃、２．１６ｋｇ荷重）に準拠して測定した（単位：ｇ／１０分）。
【００６１】
（２）各構成単位の含量
重合体中の各構成単位の含量は、13Ｃ−ＮＭＲを用いて測定した。
（３）密度
ＪＩＳ−Ｋ７１１２（２３℃）に準拠して測定した。
【００６２】
（４）キシレン可溶分
プロピレン・エチレンブロック共重合体を沸騰キシレンで溶解後冷却し、析出物を除いて残された成分を測定した（単位：％）。
【００６３】
（５）Ｑ値
重量平均分子量及び数平均分子量をゲルパーミエーションクロマトグラフィー（ＧＰＣ）により測定し、それに基づいて求めた。
【００６４】
（６）曲げ弾性率
ＪＩＳ−Ｋ６７５８に準拠して曲げ弾性率を測定した（単位：ＭＰａ）。
（７）透明性
ＪＩＳ−Ｋ７１０５に準拠してヘーズ（ＨＡＺＥ）を測定し、透明性の指標とした（単位：％）。
【００６５】
（８）耐衝撃性
ＡＳＴＭ−Ｄ２７９４に準拠して−２０℃におけるデュポン衝撃強度を測定し、耐衝撃性を評価した（単位：Ｊ）。
【００６６】
【実施例１】
ＭＦＲが２．５ｇ／１０分のプロピレン単独重合体１００重量部に対して、メタロセン触媒を用いて重合された密度が０．９０５ｇ／ｃｍ3、ＭＦＲが２．２ｇ／１０分、ヘキセン含量が１５重量％のエチレン・ヘキセン−１ランダム共重合体を１０重量部、及び核剤としてＰ−ｔ−ブチル安息香酸アルミニウム（ＰＴＢＢＡ−ＡＬ）０．１重量部を添加して、２５０℃のスクリュー押出機にて混合し、表面層用のプロピレン重合体組成物（Ｉ）を得た。
【００６７】
一方、ＭＦＲが０．５ｇ／１０分、エチレン含量５重量％、キシレン可溶分が３重量％のプロピレン−エチレンブロック共重合体１００重量部に対して、メタロセン触媒を用いて重合された密度が０．９０５ｇ／ｃｍ3、ＭＦＲが２．２ｇ／１０分、ヘキセン含量が１５重量％のエチレン・ヘキセン−１ランダム共重合体１０重量部を添加して、２５０℃のスクリュー押出機にて混合し、中間層用のプロピレン重合体組成物（ＩＩ）を得た。
【００６８】
上記表面層用プロピレン重合体組成物（Ｉ）を、２４０℃に加熱したスクリュー径４５ｍｍの押出機から２種３層構成のフィードブロックの両表面層側に入れ、中間層用プロピレン重合体組成物（ＩＩ）を２４０℃に加熱したスクリュー径６５ｍｍの押出機から上記フィードブロックの中間層側に入れた。
【００６９】
これらを、２３０℃に加熱した幅４５０ｍｍのＴ型ダイスよりシート状に押出し、５０℃の冷却水が内部で循環している２本の鏡面ロール（硬質クロムメッキ加工が施してある）で挟み、冷却固化させて引き取り、プロピレン重合体積層シートを得た。該積層シートの厚みは、両表面層がそれぞれ７０μｍ、中間層が２１０μｍで、計３５０μｍ（全シート厚み）である。
【００７０】
このシートについて、曲げ弾性率、透明性、及び衝撃強度を測定した。結果を表１に示す。
【００７１】
【実施例２〜３、比較例１〜４】
表面層及び中間層の各組成物の配合を表１〜２に示したものに変えたほかは、実施例１と同様にして積層シートを製造し、評価した。結果を表３に示す。
【００７２】
【表１】
0004137272.tif 000002
【００７３】
【表２】
0004137272.tif 000003
【００７４】
【表３】
0004137272.tif 000004
【００７５】
なお、表１〜２中、「ブロック」は、プロピレン・エチレンブロック共重合体を、「ランダム」はプロピレン・エチレンランダム共重合体を、「ホモ」はプロピレンホモポリマーを表す。
【００７６】
【発明の効果】
本発明のプロピレン重合体積層シートは、耐衝撃性、透明性、剛性のいずれにも優れており、包装材料等に好適に用いることができる。